(57)【要約】本発明は、顔料粒子が、実質的に平行な２面を有しこの間の距離がコアの最も短い軸であるＳｉＯy（０．７０≦ｙ≦１．８、特に１．４０≦ｙ≦１．８）のコアを含有し、（ａ）高屈折率材料、特に金属酸化物、；又は（ａ）半透明の金属薄層を含む、通常、長さ２μm〜５mm、幅２μm〜２mm、厚さ２０nm〜２μm、長さ対厚さの比が少なくとも２：１である顔料；その製造方法及び、その塗料、インクジェット印刷における、生地の染色のための、顔料コーティング（ペイント）、印刷インク、プラスチック、化粧品、セラミック及びガラス用のうわぐすりの着色のための使用に関する。【特許請求の範囲】
【請求項１】
顔料粒子が、実質的に平行な２面を有し、この間の距離がコアの最も短い軸であるＳｉＯy（０．７０≦ｙ≦１．９５、特に１．１≦ｙ≦１．８）コアを含有し、（ａ）高屈折率材料、特に金属酸化物を含む、通常、長さ２μm〜５mm、幅２μm〜２mm、厚さ２０nm〜２μm、長さ対厚さの比が少なくとも２：１である顔料。
【請求項２】
顔料粒子が、実質的に平行な２面を有し、この間の距離がコアの最も短い軸であるＳｉＯy（０．７０≦ｙ≦１．９５、特に１．１≦ｙ≦１．８）コアを含有し、（ａ）半透明な金属薄層を含む、通常、長さ２μm〜５mm、幅２μm〜２mm、厚さ２０nm〜２μm、長さ対厚さの比が少なくとも２：１である顔料。
【請求項３】
顔料がさらに（ｂ）屈折率の差が少なくとも０．１である低屈折率の金属酸化物を含む、請求項１記載の顔料。
【請求項４】
高屈折率の金属酸化物が、ＴｉＯ2、ＺｒＯ2、Ｆｅ2Ｏ3、Ｆｅ3Ｏ4、Ｃｒ2Ｏ3、ＺｎＯ若しくはこれらの酸化物の混合物、又はチタン酸鉄、酸化鉄水和物、亜酸化チタン若しくはこれらの化合物の混合物及び／若しくは混合相である、請求項１又は３記載の顔料。
【請求項５】
低屈折率の金属酸化物が、ＳｉＯ2、Ａｌ2Ｏ3、ＡｌＯＯＨ、Ｂ2Ｏ3又はこれらの混合物であり、追加の成分としてアルカリ金属又はアルカリ土類金属の酸化物を含有してもよい、請求項１、３、又は４のいずれか記載の顔料。
【請求項６】
ＳｉＯyコアが、厚さ２０〜２００nm、特に５０〜１５０nm、最も好ましくは６０〜１２０nmである、請求項１〜５のいずれか記載の顔料。
【請求項７】
ＳｉＯyフレークを、高屈折率金属酸化物及び低屈折率金属酸化物で、湿式法で、対応する水溶性の金属化合物の加水分解により交互にコーティングし、分別し、乾燥し、場合によりこのようにして得られた顔料を焼成する工程を含む、請求項１及び３〜６のいずれか記載の干渉顔料の製造方法。
【請求項８】
ＳｉＯyフレークを金属化合物が含まれる水性及び／又は有機溶剤を含有する媒体に懸濁させ、還元剤を加えることにより金属化合物をＳｉＯyフレーク上に被着させる、請求項２記載の顔料の製造方法。
【請求項９】
顔料粒子が、ＳｉＯyフレーク（０．７０≦ｙ≦１．８０、特に１．１≦ｙ≦１．８）を酸素を含まない雰囲気中で少なくとも４００℃の温度で加熱することにより得られ、実質的に平行な２面を有し、この間の距離がコアの最も短い軸であり、厚さが２０〜２００nm、特に４０〜１５０nm、最も好ましくは６０〜１２０nmであるＳｉＯ2コア又はケイ素／酸化ケイ素コアを含有し、高屈折率材料、特に金属酸化物又は半透明な金属薄層及び場合によりさらなる層を含む、通常、長さ２μm〜５mm、幅２μm〜２mm、長さ対厚さの比が少なくとも２：１である顔料。
【請求項１０】
塗料、インクジェット印刷における、生地の染色のための、コーティング、印刷インク、プラスチック、化粧品、セラミック及びガラス用のうわぐすりの着色のための、請求項１〜６又は９のいずれか記載の顔料の使用。
【請求項１１】
請求項１〜６又は９のいずれか記載の顔料を用いて顔料着色した、塗料、印刷インク、プラスチック、化粧品、セラミック及びガラス。
【発明の詳細な説明】
【技術分野】
【０００１】
本発明は、ＳｉＯy（０．７０≦ｙ≦１．９５、特に１．１≦ｙ≦１．８）コアを有し、高屈折率の金属酸化物又は半透明な金属薄層を含む（干渉）顔料、干渉顔料の製造方法、及び塗料、インクジェット印刷における、生地の染色のための、コーティング、印刷インク、プラスチック、化粧品、セラミック及びガラス用のうわぐすりのための、その使用に関する。
【０００２】
ＳｉＯ2コアを有する干渉顔料は公知である（Gerhard Pfaff andPeter Reynders, Chem. Rev. 99(1999)1963-1981）。ＳｉＯ2フレークは、たとえばWO93/08237に記載されている、ナトリウム水ガラス溶液を薄膜としてエンドレスバンド上に塗布し、凝固し、乾燥する方法により製造する。WO93/08237には、高屈折率の金属酸化物又は半透明な金属層でコーティングされたＳｉＯ2フレークも記載されている。
【０００３】
WO98/53011には、高屈折率及び低屈折率の金属酸化物層（それぞれの間の屈折率差は０．１である）で交互にコーティングされた透明な支持体材料からなる多層コーティングされた干渉顔料が開示されている。金属酸化物層は、湿式法で、対応する水溶性金属化合物の加水分解、分別、乾燥、場合によりこのように得られた顔料を焼成することにより得られる。
【０００４】
WO01/57287には、物理蒸着により基材材料、たとえば酸化ケイ素を製造し、得られたフレークをたとえばＴｉＯ2で湿式ケミカルコーティングする工程を含む方法が記載されている。WO01/57287の実施例４によれば、厚さ２００nm、粒子寸法１〜１００μmの酸化ケイ素フレークがＰＶＤにより得られ、次に湿式ケミカル法によりＴｉＯ2でコーティングされる。
【０００５】
EP-A-803549には、（ａ）本質的に透明な材料又は金属反射材料からなるコア、及び（ｂ）ケイ素に対する酸素のモル比が０．２５〜０．９５である酸化ケイ素１種以上から本質的になる少なくとも一つのコーティング、を含有する有色顔料が開示されている。
【０００６】
本発明の目的は、現在の技術水準から公知の干渉顔料に比べて、色の濃さ及び色純度が高い干渉顔料を提供することである。
【０００７】
前記目的は、顔料粒子が、実質的に平行な２面を有し、この間の距離がコアの最も短い軸であるＳｉＯy（０．７０≦ｙ≦１．９５、特に１．１≦ｙ≦１．８、最も好ましくは１．４≦ｙ≦１．８）コアを含有し、（ａ）高屈折率材料、特に金属酸化物を含む、通常、長さ２μm〜５mm、幅２μm〜２mm、厚さ２０nm〜２μm、長さ対厚さの比が少なくとも２：１である顔料、又は顔料粒子が、実質的に平行な２面を有し、この間の距離がコアの最も短い軸であるＳｉＯy（０．７０≦ｙ≦１．９５、特に１．１≦ｙ≦１．８、最も好ましくは１．４≦ｙ≦１．８）コアを含有し、（ａ）半透明な金属薄層を含む、通常、長さ２μm〜５mm、幅２μm〜２mm、厚さ２０nm〜２μm、長さ対厚さの比が少なくとも２：１である顔料、により解決された。
【０００８】
用語「０．７０≦ｙ≦１．９５のＳｉＯy」は、酸化ケイ素層のケイ素に対する酸素のモル比が平均値で０．７０〜１．９５であることを意味する。酸化ケイ素層の組成は、ESCA（electron spectroscopy for chemical analysis）により測定することができる。
【０００９】
本発明によれば、用語「アルミニウム」はアルミニウム及びアルミニウム合金を含む。アルミニウム合金は、たとえばG. Wassermann in Ullmanns Enzyklopadie der Industriellen Chemie，4．Auflage，Verlag Chemie，Weinheim，Band 7, S．281 to 292に記載されている。特に好適なのは、WO00/12634の１０〜１２頁に記載される耐食性アルミニウム合金であり、これはアルミニウムのほかにケイ素、マグネシウム、マンガン、銅、亜鉛、ニッケル、バナジウム、鉛、アンチモン、スズ、カドミウム、ビスマス、チタン、クロム及び／又は鉄を２０重量％未満、好ましくは１０重量％未満の量で含む。
【００１０】
半透明な金属層に適当な金属は、たとえばＣｒ、Ｔｉ、Ｍｏ、Ｗ、Ａｌ、Ｃｕ、Ａｇ、Ａｕ、又はＮｉである。半透明な金属層は通常厚さ５〜２５nm、特に５〜１５nmである。ＳｉＯy基材は平行な表面の一面だけに金属層を有してもよいが、金属層は基材の平行な面の両面上に存在するのが好ましい。
【００１１】
金属／ＳｉＯy／金属フレークは次の工程
ａ）（可動）支持体上に分離剤を蒸着して分離剤層を生成し、
ｂ）分離剤層の上に金属層を蒸着し、
ｃ）金属層の上にＳｉＯy層（０．７０≦ｙ≦１．８０）を蒸着し、
ｄ）ＳｉＯy層の上に金属層を蒸着し、
ｅ）溶剤中で分離剤層を溶解し、次いで
ｆ）溶剤から金属／ＳｉＯy／金属フレークを分離すること
を含むＰＶＤ法により製造する。
【００１２】
あるいは、金属層は湿式ケミカルコーティングにより又は化学蒸着、たとえば金属カルボニルの気相被着により得ることができる。金属化合物が含まれる水性及び／又は有機溶剤含有媒体に基材を懸濁させ、還元剤を加えることにより基材に被着させる。金属化合物は、たとえば硝酸銀又はニッケルアセチルアセトネートである（WO03/37993）。
【００１３】
US-B-3,536,520によれば、塩化ニッケルを金属化合物として用いることができ、次亜リン酸塩を還元剤として用いることができる。EP-A-353544によれば、次の化合物：アルデヒド（ホルムアルデヒド、アセトアルデヒド、ベンズアルデヒド）、ケトン（アセトン）、カルボン酸及びその塩（酒石酸、アスコルビン酸）、レダクトン（イソアスコルビン酸、トリオースレダクトン、レダクチン酸）、ならびに還元糖（グルコース）を湿式ケミカルコーティング用還元剤として用いることができる。
【００１４】
半透明な金属層が望ましいなら、金属層の厚さは通常５〜２５nm、特に５〜１５nmである。
【００１５】
非金属外観を有する顔料が望ましいなら、金属層の厚さは＞２５nm〜１００nm、好ましくは３０〜５０nmである。有色金属エフェクトを有する顔料が望ましいなら、有色又は無色の金属酸化物、金属窒化物、金属硫化物及び／又は金属の追加の層を被着させることができる。これらの層は透明又は半透明である。高屈折率層及び低屈折率層が交互になっているか、層内で屈折率が徐々に変化する１つの層が存在するのが好ましい。さらなるコーティングによって、耐候性を高めることが可能であり、これは同時にバインダー系へ最適な適応をもたらす（EP-A-268918及びEP-A-632109）。
【００１６】
本発明の好適な実施態様では、干渉顔料は、本明細書では約１．６５より高い屈折率と定義される「高」屈折率材料と、場合により、本明細書では屈折率約１．６５以下と定義される「低」屈折率材料とを含む。無機材料、たとえば金属酸化物、金属亜酸化物、金属フッ化物、金属オキシハライド、金属硫化物、金属カルコゲニド、金属窒化物、金属オキシナイトライド、金属炭化物、これらの組合せなど、ならびに有機絶縁材料を含む種々の（絶縁）材料を使用することができる。これらの材料は、入手が容易で、物理もしくは化学蒸着法により、又は湿式ケミカルコーティング法により簡単に被着される。
【００１７】
特に好適な実施態様では、酸化ケイ素基材を主成分とする干渉顔料は、「高」屈折率、すなわち屈折率が約ｌ．６５よりも高い、好ましくは約２．０よりも高い、最も好ましくは約２．２よりも高い絶縁材料のさらなる層を含み、これをケイ素／酸化ケイ素基材の表面全体に被着する。このような絶縁材料の例として、硫化亜鉛（ＺｎＳ）、酸化亜鉛（ＺｎＯ）、酸化ジルコニウム（ＺｒＯ2）、二酸化チタン（ＴｉＯ2）、炭素、酸化インジウム（Ｉｎ2Ｏ3）、酸化インジウムスズ（ＩＴＯ）、五酸化タンタル（Ｔａ2Ｏ5）、酸化クロム（Ｃｒ2Ｏ3）、酸化セリウム（ＣｅＯ2）、酸化イットリウム（Ｙ2Ｏ3）、酸化ユウロピウム（Ｅｕ2Ｏ3）、酸化鉄（酸化鉄（ＩＩ）／鉄（ＩＩＩ）（Ｆｅ3Ｏ4）及び酸化鉄（ＩＩＩ）（Ｆｅ2Ｏ3）など）、窒化ハフニウム（ＨｆＮ）、炭化ハフニウム（ＨｆＣ）、酸化ハフニウム（ＨｆＯ2）、酸化ランタン（Ｌａ2Ｏ3）、酸化マグネシウム（ＭｇＯ）、酸化ネオジム（Ｎｄ2Ｏ3）、酸化プラセオジム（Ｐｒ6Ｏ11）、酸化サマリウム（Ｓｍ2Ｏ3）、三酸化アンチモン（Ｓｂ2Ｏ3）、一酸化ケイ素（ＳｉＯ）、三酸化セレン（Ｓｅ2Ｏ3）、酸化スズ（ＳｎＯ2）、三酸化タングステン（ＷＯ3）又はこれらの組合せがある。絶縁材料は、金属酸化物が好ましい。金属酸化物は、吸収特性を有してもよいし有しなくてもよい、単独の酸化物又は酸化物の混合物、たとえばＴｉＯ2、ＺｒＯ2、Ｆｅ2Ｏ3、Ｆｅ3Ｏ4、Ｃｒ2Ｏ3、又はＺｎＯであることが可能であり、ＴｉＯ2が特に好ましい。
【００１８】
ＴｉＯ2層の上に、低屈折率の金属酸化物、たとえばＳｉＯ2、Ａｌ2Ｏ3、ＡｌＯＯＨ、Ｂ2Ｏ3又はこれらの混合物、好ましくはＳｉＯ2を被着することにより、色がより濃くより透明な顔料を得ることが可能である（EP-A-892832、EP-A-753545、WO93/08237、WO98/53011、WO9812266、WO9838254、WO99/20695、WO00/42111及びEP-A-1213330）。使用することのできる適当な低屈折率絶縁材料の例として、二酸化ケイ素（ＳｉＯ2）、酸化アルミニウム（Ａｌ2Ｏ3）及び金属フッ化物、たとえばフッ化マグネシウム（ＭｇＦ2）、フッ化アルミニウム（ＡｌＦ3）、フッ化セリウム（ＣｅＦ3）、フッ化ランタン（ＬａＦ3）、フッ化ナトリウムアルミニウム（たとえばＮａ3ＡｌＦ6又はＮａ5Ａｌ3Ｆ14）、フッ化ネオジム（ＮｄＦ3）、フッ化サマリウム（ＳｍＦ3）、フッ化バリウム（ＢａＦ2）、フッ化カルシウム（ＣａＦ2）、フッ化リチウム（ＬｉＦ）、これらの組合せ、又は屈折率約１．６５以下の他の任意の低屈折率材料が含まれるが、これらに限定されない。たとえば、ジエン又はアルケン、たとえばアクリレート（たとえば、メタクリレート）、ペルフルオロアルケンのポリマー、ポリテトラフルオロエチレン（ＴＥＦＬＯＮ）、フッ素化エチレンプロピレン（ＦＥＰ）のポリマー、パリレン、ｐ−キシレン、これらの組合せなどを含む有機モノマー及びポリマーを低屈折率材料として用いることができる。さらに、上述の材料は、蒸発、凝縮及び架橋した透明なアクリレート層を含み、U.S. Pat. No. 5,877,895（参照により本明細書に組み入れられる）に記載されている方法により被着させることができる。
【００１９】
したがって、好適な干渉顔料は（ａ）高屈折率金属酸化物のほかに、さらに（ｂ）屈折率の差が少なくとも０．１である低屈折率金属酸化物を含む。
【００２０】
示した順序で湿式ケミカル法によりコーティングされた酸化ケイ素（ＳｉＯy）基材をベースとする顔料が特に好ましい：
ＴｉＯ2（基材：酸化ケイ素；層：ＴｉＯ2、好ましくはルチル型）、（ＳｎＯ2）ＴｉＯ2、Ｆｅ2Ｏ3、Ｆｅ3Ｏ4、ＴｉＦｅ2Ｏ5、Ｃｒ2Ｏ3、ＺｒＯ2、Ｓｎ（Ｓｂ）Ｏ2、ＢｉＯＣｌ、Ａｌ2Ｏ3、Ｃｅ2Ｓ3、ＭｏＳ2、Ｆｅ2Ｏ3・ＴｉＯ2（基材：酸化ケイ素；Ｆｅ2Ｏ3とＴｉＯ2の混合層）、ＴｉＯ2／Ｆｅ2Ｏ3（基材：酸化ケイ素；第１層：ＴｉＯ2；第２層：Ｆｅ2Ｏ3）、ＴｉＯ2／ベルリンブルー、ＴｉＯ2／Ｃｒ2Ｏ3、又はＴｉＯ2／ＦｅＴｉＯ3。一般に、層厚さは１〜１０００nm、好ましくは１〜３００nmである。
【００２１】
別の特に好適な実施態様では、本発明は、高屈折率及び低屈折率の少なくとも３層が交互になる、たとえば、ＴｉＯ2／ＳｉＯ2／ＴｉＯ2、（ＳｎＯ2）ＴｉＯ2／ＳｉＯ2／ＴｉＯ2、ＴｉＯ2／ＳｉＯ2／ＴｉＯ2／ＳｉＯ2／ＴｉＯ2又はＴｉＯ2／ＳｉＯ2／Ｆｅ2Ｏ3などを含有する干渉顔料に関する。好適な層構造は次の通りである：
（Ａ）屈折率＞１．６５のコーティング、
（Ｂ）屈折率≦１．６５のコーティング、
（Ｃ）屈折率＞１．６５のコーティング及び
（Ｄ）場合により外側保護層。
【００２２】
ベース基材上の高屈折率及び低屈折率の個々の層の厚さは、顔料の光学特性に重要である。個々の層、特に金属酸化物層の厚さは、使用用途に左右され、通常１０〜１０００nm、好ましくは１５〜８００nm、特に２０〜６００nmである。
【００２３】
（Ａ）層の厚さは１０〜５５０nm、好ましくは１５〜４００nm、特に２０〜３５０nmである。（Ｂ）層の厚さは１０〜１０００nm、好ましくは２０〜８００nm、特に３０〜６００nmである。（Ｃ）層の厚さは１０〜５５０nm、好ましくは１５〜４００nm、特に２０〜３５０nmである。
【００２４】
（Ａ）層に特に適当な材料は、金属酸化物、金属硫化物又は金属酸化物混合物、たとえばＴｉＯ2、Ｆｅ2Ｏ3、ＴｉＦｅ2Ｏ5、Ｆｅ3Ｏ4、ＢｉＯＣｌ、ＣｏＯ、Ｃｏ3Ｏ4、Ｃｒ2Ｏ3、ＶＯ2、Ｖ2Ｏ3、Ｓｎ（Ｓｂ）Ｏ2、ＳｎＯ2、ＺｒＯ2、チタン酸鉄、酸化鉄水和物、亜酸化チタン（酸化状態２〜＜４の還元チタン種）、ビスマスバナデート、アルミン酸コバルト、さらにこれらの化合物と別の１種又は他の金属酸化物との混合物又は混合相である。金属硫化物コーティングは、スズ、銀、ランタン、希土類金属、好ましくはセリウム、クロム、モリブデン、タングステン、鉄、コバルト及び／又はニッケルの硫化物から選択するのが好ましい。
【００２５】
（Ｂ）層に特に適当な材料は、金属酸化物又は対応する酸化物水和物、たとえばＳｉＯ2、ＭｇＦ2、Ａｌ2Ｏ3、ＡｌＯＯＨ、Ｂ2Ｏ3又はこれらの混合物であり、ＳｉＯ2が好ましい。
【００２６】
（Ｃ）層に特に適当な材料は、無色又は有色金属酸化物、たとえばＴｉＯ2、Ｆｅ2Ｏ3、ＴｉＦｅ2Ｏ5、Ｆｅ3Ｏ4、ＢｉＯＣｌ、ＣｏＯ、Ｃｏ3Ｏ4、Ｃｒ2Ｏ3、ＶＯ2、Ｖ2Ｏ3、Ｓｎ（Ｓｂ）Ｏ2、ＳｎＯ2、ＺｒＯ2、チタン酸鉄、酸化鉄水和物、亜酸化チタン（酸化状態２〜＜４の還元チタン種）、ビスマスバナデート、アルミン酸コバルト、さらにこれらの化合物と別の１種又は他の金属酸化物との混合物又は混合相である。ＴｉＯ2層は、さらに吸収材料、たとえば炭素、選択的吸収着色剤、選択的吸収金属陽イオン（カチオン）を含有することができ、吸収材料でコーティングすることができ、又は部分的に還元することができる。
【００２７】
吸収又は非吸収材料の中間層は、層（Ａ）、（Ｂ）、（Ｃ）及び（Ｄ）の間に存在することができる。中間層の厚さは１〜５０nm、好ましくは１〜４０nm、特に１〜３０nmである。
【００２８】
この実施態様では、好適な干渉顔料は次の層構造を有する：
【表１】
2006505636.tif 000002
【００２９】
本発明の顔料は、所定の厚さが正確で、薄いＳｉＯyフレークの表面が平滑であるという特徴がある。
【００３０】
金属酸化物層をＣＶＤ（化学蒸着、chemical vapour deposition）により又は湿式ケミカルコーティングにより被着することができる。金属酸化物層は、水蒸気の存在下（比較的低分子量の金属酸化物、たとえば磁鉄鉱）又は酸素及び場合によっては水蒸気の存在下（たとえば、酸化ニッケル及び酸化コバルト）、金属カルボニルの分解により得ることができる。金属酸化物層は、特に、金属カルボニル（たとえば、鉄ペンタカルボニル、クロムヘキサカルボニル；EP-A-45 851）の酸化気相分解によって、金属アルコラート（たとえば、チタン及びジルコニウムテトラ−ｎ−及びイソ−プロパノラート；DE-A-41 40 900）又は金属ハロゲン化物（たとえば、四塩化チタン；EP-A-338 428）の気相加水分解によって、オルガニルスズ化合物（特にアルキルスズ化合物、たとえばテトラブチルスズ及びテトラメチルスズ；DE-A-44 03 678）の酸化分解によって、又はEP-A-668 329に記載されているオルガニルケイ素化合物（特にジ−ｔ−ブトキシアセトキシシラン）の気相加水分解によって被着され、コーティング作業は、流動床反応器中で行うことができる（EP-A-045 851及びEP-A-106 235）。Ａｌ2Ｏ3層（Ｂ）は、有利にも、他の方法では不活性ガス下で行う（DE-A-195 16 181）アルミニウムでコーティングした顔料を冷却する間の制御された酸化によって行うことができる。
【００３１】
ホスフェート、クロメート及び／又はバナデートを含有するならびにホスフェート及びＳｉＯ2を含有する金属酸化物層は、DE-A-42 36 332及びEP-A-678 561に記載されている不動態化法にしたがって、金属の酸化ハロゲン化物（たとえば、ＣｒＯ2Ｃｌ2、ＶＯＣｌ3）、特にリンオキシハロゲン化物（たとえば、ＰＯＣｌ3）、リン酸及び亜リン酸エステル（たとえば、ジ及びトリメチルならびにジ及びトリエチルホスファイト）及びアミノ基含有オルガニルケイ素化合物（たとえば、３−アミノプロピルトリエトキシ及びトリメトキシシラン）の気相加水分解又は気相酸化分解によって被着することができる。
【００３２】
金属ジルコニウム、チタン、鉄及び亜鉛の酸化物、これらの金属の酸化水和物、チタン酸鉄、亜酸化チタン又はこれらの混合物の層は、湿式ケミカル法による沈殿により被着するのが好ましく、場合によっては、金属酸化物を還元することが可能である。湿式ケミカルコーティングの場合、真珠光沢顔料の製造用に開発された湿式ケミカルコーティング法を使用することができる。これらは、たとえばDE-A-14 67 468、DE-A-19 59 988、DE-A-20 09 566、DE-A-22 14 545、DE-A-22 15 191、DE-A-22 44 298、DE-A-23 13 331、DE-A-25 22 572、DE-A-31 37 808、DE-A-31 37 809、DE-A-31 51 343、DE-A-31 51 354、DE-A-31 51 355、DE-A-32 11 602及びDE-A-32 35 017、DE 195 99 88、WO 93/08237、WO 98/53001及びWO03/6558に記載されている。
【００３３】
高屈折率金属酸化物はＴｉＯ2及び／又は酸化鉄が好ましく、低屈折率金属酸化物はＳｉＯ2が好ましい。ＴｉＯ2の層はルチル型又はアナタース型にあることができ、ルチル型が好ましい。ＴｉＯ2層はまた、EP-A-735,114、DE-A-3433657、DE-A-4125134、EP-A-332071、EP-A-707,050又はWO93/19131に記載されているように、公知の手段、たとえばアンモニア、水素、炭化水素蒸気又はこれらの混合物、あるいは金属粉末により還元することもできる。
【００３４】
コーティングを目的として、基材粒子を水に懸濁させ、どんな副次的な沈殿も生じさせずに、金属酸化物又は金属酸化水和物が粒子上に直接沈殿するように選択した加水分解に適当なｐＨで、加水分解性金属塩を１種以上加える。ｐＨは、同時に塩基を計量供給することにより通常一定に保つ。次いで、顔料を分別し、洗浄し、乾燥し、場合によっては焼成し、焼成温度は当該コーティングについて最適化することが可能である。必要なら、個々のコーティングを被着した後に、顔料を分別し、乾燥し、場合によっては焼成し、次にさらなる層を沈殿させるために再懸濁することもできる。
【００３５】
金属酸化物層は、たとえばDE-A-195 01 307に記載されている方法と同様にして、場合によっては有機溶剤及び塩基性触媒の存在下で、ゾル−ゲル法によって、１種以上の金属酸エステルの制御された加水分解による金属酸化物層の製造により得られる。適当な塩基性触媒は、たとえばアミン、トリエチルアミン、エチレンジアミン、トリブチルアミン、ジメチルエタノールアミン及びメトキシプロピルアミンである。有機溶剤は、水混和性の有機溶剤、たとえばＣ1-4アルコール、特にイソプロパノールである。
【００３６】
適当な金属酸エステルは、バナジウム、チタン、ジルコニウム、ケイ素、アルミニウム及びホウ素のアルキル及びアリールアルコラート、カルボキシレート、ならびにカルボキシル基もしくはアルキル基もしくはアリール基置換アルキルアルコラート又はカルボキシレートから選択される。アルミン酸トリイソプロピル、チタン酸テトライソプロピル、ジルコン酸テトライソプロピル、オルトケイ酸テトラエチル及びホウ酸トリエチルの使用が好ましい。さらに、前述の金属のアセチルアセトネート及びアセトアセチルアセトネートを使用できる。そのタイプの金属酸エステルの好適な例は、ジルコニウムアセチルアセトネート、アルミニウムアセチルアセトネート、チタンアセチルアセトネート及びアセチルアルミン酸ジイソブチルオレイルアセトート塩又はジイソプロピルオレイルアセトアセチルアセトネート及び金属酸エステルの混合物、たとえば混合アルミニウム／ケイ素金属酸エステルであるDynasil（登録商標）（Huls）である。
【００３７】
高屈折率の金属酸化物として、二酸化チタンを使用するのが好ましく、本発明の実施態様によれば、二酸化チタン層の被着には、US-B-3 553 001に記載されている方法を使用する。
【００３８】
約５０〜１００℃、特に７０〜８０℃に加熱しておいたコーティングされる材料の懸濁液にチタン塩水溶液をゆっくり加え、同時に塩基、たとえばアンモニア水溶液又はアルカリ金属水酸化物の水溶液を計量添加することにより、約０．５〜５、特に約１．２〜２．５の実質的に一定のｐＨ値に保つ。沈殿したＴｉＯ2が望ましい層厚さに達したら、チタン塩溶液と塩基の添加を止める。
【００３９】
「滴定法」とも呼ばれるこの方法は、過剰のチタン塩を避けられるという事実により特徴づけられる。それは、水和ＴｉＯ2で均一にコーティングするために必要であり、コーティングされる粒子の利用できる表面によって単位時間あたり吸収されることができる量だけを、単位時間当りの加水分解のために供給することによって達成される。基本的に、アナタース型ＴｉＯ2が出発顔料の表面に生成する。しかし、少量のＳｎＯ2の添加により、ルチル構造を形成させることも可能である。たとえばWO93/08237に記載されているように、二酸化スズを被着させたのち二酸化チタンを沈殿させ、二酸化チタンでコーティングされた生成物を８００〜９００℃で焼成することができる。
【００４０】
ＴｉＯ2は場合により通常の方法：US-B-4,948,631（ＮＨ3、７５０〜８５０℃）、WO93/19131（Ｈ2、＞９００℃）又はDE-A-19843014（固体の還元剤、たとえばケイ素など、＞６００℃）によって還元することができる。
【００４１】
場合によっては、二酸化チタン層の上にＳｉＯ2（保護）層を被着することができる、そのために次の方法を用いることができる：約５０〜１００℃、特に７０〜８０℃に加熱したコーティングされる材料の懸濁液に、ソーダ水ガラス溶液を計量添加する。１０％塩酸の同時添加により、ｐＨを４〜１０、好ましくは６．５〜８．５に維持する。水ガラス溶液の添加後、３０分攪拌を行う。
【００４２】
ＴｉＯ2層の上に、「低」屈折率、すなわち屈折率が約１．６５より小さな金属酸化物、たとえばＳｉＯ2、Ａｌ2Ｏ3、ＡｌＯＯＨ、Ｂ2Ｏ3又はこれらの混合物、好ましくはＳｉＯ2を被着し、その層の上にさらなるＦｅ2Ｏ3及び／又はＴｉＯ2層を被着することにより、色がより濃くより透明な顔料を得ることが可能である。このような酸化ケイ素基材ならびに高屈折率及び低屈折率の金属酸化物との交互の層を含むマルチコート干渉顔料は、WO98/53011及びWO99/20695に記載されている方法と同様に製造することができる。
【００４３】
加えて、さらなる層、たとえば有色金属酸化物又はベルリンブルー、遷移金属、たとえばＦｅ、Ｃｕ、Ｎｉ、Ｃｏ、Ｃｒの化合物、又は有機化合物、たとえば染料又は染色レーキなどを被着することにより、顔料の粉末色を変えることが可能である。
【００４４】
さらに、本発明による顔料はまた、難溶性で、固着性の無機又は有機着色剤でコーティングすることができる。染色レーキ、特にアルミニウム染色レーキの使用が好ましい。そのために水酸化アルミニウム層を沈殿させ、それを第２工程で、染色レーキの使用により染色する（DE-A-24 29 762及びDE 29 28 287）。
【００４５】
さらに、本発明による顔料は、錯塩顔料、特にシアノ鉄酸錯体を用いてさらなるコーティングを有してもよい（EP-A-141 173及びDE-A-23 13 332）。
【００４６】
用途の分野に左右されるが、耐候安定性及び光安定性を高めるために、多層酸化ケイ素フレークに表面処理を行うことができる。有用な表面処理は、たとえばDE-A-2215191、DE-A-3151354、DE-A-3235017、DE-A-3334598、DE-A-4030727、EP-A-649886、WO97/29059、WO99/57204及びUS-A-5,759,255に記載されている。前記表面処理は、顔料の取り扱い、特に種々の適用媒体へのその練込を容易にすることもできる。
【００４７】
ＳｉＯyフレークは、工程ａ）（可動）支持体上に分離剤を蒸着して分離剤層を生成し、
ｂ）分離剤層の上にＳｉＯy層（０．７０≦ｙ≦１．８）を蒸着し、
ｃ）溶剤中で分離剤層を溶解し、次いで
ｄ）溶剤からＳｉＯyを分離すること
を含む方法（WO03/68868）によって製造する。
【００４８】
ＳｉＯy（ｙ＞１．０）は、酸素の存在下でＳｉＯを蒸発することにより得ることができる。蒸発の間、生長するＳｉＯy層にＵＶ光を照射すると、本質的に吸収のない層を得ることができる（DE-A-1621214）。可視領域を吸収せず５５０nmでの屈折率が１．５５であるＳｉＯ1.5層を、純酸素雰囲気中でのＳｉＯのいわゆる「反応性蒸発」により得ることが可能である（E. Ritter, J. Vac. Sci. Technol. 3(1966)225）。
【００４９】
工程ｂ）で、ＳｉＯy層を、ＳｉとＳｉＯ2の混合物、ＳｉＯy又はこれらの混合物（ＳｉとＳｉＯ2との重量比は、好ましくは０．１５：１〜０．７５：１の範囲である）を含む、特にＳｉとＳｉＯ2の化学量論混合物を含む装入材料を含有する蒸発器から、あるいはケイ素を２０重量％までの量で含有する一酸化ケイ素（０．７０≦ｙ＜１．０）を含む装入材料を含有する蒸発器から蒸着させる。工程ｃ）は、工程ａ）及びｂ）の圧力よりも高く、大気圧よりも低い圧力で行うのが有利である。この方法により得られるＳｉＯyフレークは、厚さの範囲が好ましくは２０〜２０００nm、特に２０〜５００nm、最も好ましくは５０〜３５０nmであり、面平行構造の表面積に対する厚さの比が好ましくは０．０１μm-1未満である。これにより生成した面平行構造は、厚さの均一性が高く、平坦性に優れ、平滑（表面ミクロ構造）であるという特徴がある。
【００５０】
工程ｂ）で、酸化ケイ素層を、蒸発器中、１３００℃より高い温度でＳｉとＳｉＯ2の混合物の反応により生成した一酸化ケイ素蒸気から形成するのが好ましい。
【００５１】
工程ａ）及びｂ）では、蒸着は＜０．５Paの真空下で行うのが好ましい。工程ｃ）では、分離剤層の溶解は、好ましくは１〜５×１０4Pa、特に６００〜１０4Pa、さらに特に１０3〜５×１０3Paの範囲の圧力で行う。
【００５２】
工程ａ）で支持体上に蒸着させる分離剤は、ラッカー（コーティング）、ポリマー、たとえば（熱可塑性プラスチック）ポリマー、特にUS-B-6,398,999に記載されているようなアクリル又はスチレンポリマー又はこれらの混合物、有機溶剤又は水に可溶性で真空中で蒸発可能な有機物質、たとえばアントラセン、アントラキノン、アセトアミドフェノール、アセチルサリチル酸、ショウノウ酸無水物、ベンゾイミダゾール、ベンゼン−１,２,４−トリカルボン酸、ビフェニル-２,２-ジカルボン酸、ビス（４−ヒドロキシフェニル）スルホン、ジヒドロキシアントラキノン、ヒダントイン、３−ヒドロキシ安息香酸、８−ヒドロキシキノリン−５−スルホン酸一水和物、４−ヒドロキシクマリン、７−ヒドロキシクマリン、３−ヒドロキシナフタレン−２−カルボン酸、イソフタル酸、４,４−メチレン−ビス−３−ヒドロキシナフタレン−２−カルボン酸、ナフタレン−１,８−ジカルボン酸無水物、フタルイミド及びそのカリウム塩、フェノールフタレイン、フェノチアジン、サッカリン及びその塩、テトラフェニルメタン、トリフェニレン、トリフェニルメタノール又はこれらの物質の少なくとも２種の混合物であることができる。分離剤は、水溶性であり、真空中で蒸発可能な無機塩（たとえばDE 198 44 357を参照）、たとえば塩化ナトリウム、塩化カリウム、塩化リチウム、フッ化ナトリウム、フッ化カリウム、フッ化リチウム、フッ化カルシウム、フッ化アルミニウムナトリウム及び四ホウ酸二ナトリウムが好ましい。
【００５３】
可動支持体は、軸の周りを回転する円板、円柱又は他の回転対称体の１個以上からなることが可能で（WO01/25500を参照）、ポリマーコーティング付きもしくはなしの連続した金属ベルト１個以上又はポリイミド又はポリエチレンテレフタレートベルト１個以上からなる（US-B-6,270,840）のが好ましい。
【００５４】
工程ｄ）は、洗浄及び後続のろ過、沈降、遠心分離、デカンテーション及び／又は蒸発を含むことができる。一方、工程ｄ）で、ＳｉＯyの面平行構造を溶剤とともに凍結し、次に凍結乾燥のプロセスを行ってもよく、そうすると三重点未満での昇華の結果、溶剤が分別され、乾燥ＳｉＯyが個々の面平行構造の形態で後に残る。
【００５５】
本発明は、この方法により得られる、厚さが好ましくは２０〜２０００nm、特に２０〜５００nm、最も好ましくは５０〜３５０nmの範囲にあるＳｉＯyの面平行構造にも関する。
【００５６】
超高真空下を除き、数１０-2Paの工業的な真空中では、蒸発したＳｉＯは常にＳｉＯy（１≦ｙ≦１．８、特に１．１≦ｙ≦１．８）として凝縮するが、それは高真空装置は、表面からガスが放出する結果、蒸発温度で易反応性のＳｉＯと反応する水蒸気を常に微量含有するからである。
【００５７】
さらなる行程では、閉じてループを形成したベルト状支持体を公知の構造形態のダイナミック真空ロックチャンバー（US-B-6,270,840を参照）により１〜５×１０4Paの圧力、好ましくは６００〜１０4Paの圧力、特に１０3〜５×１０3Paの圧力の領域に通し、そこで溶解浴に浸漬する。溶剤の温度は、その蒸気圧が示された圧力範囲にあるように選択するべきである。機械的援助を用いて、分離剤層は迅速に溶解し、生成物層はフレークに粉砕し、そしてそのフレークは溶剤中に懸濁液の形態で存在する。さらなる行程では、ベルトを乾燥し、まだそれに付着するあらゆる汚染物質を除去する。それを第二の群のダイナミック真空ロックチャンバーによりもとの蒸発チャンバーに通し、分離剤及びＳｉＯの生成物層をコーティングする工程を繰り返す。
【００５８】
いずれにしても、生成物構造ならびに溶剤及びその中に溶解した分離剤を含む、両方の場合に存在する懸濁液を、さらなる処理で公知技術にしたがって分別する。そのために、生成物構造をまず液体で濃縮し、溶解した分離剤を洗い流すために新たな溶剤で数回すすぐ。次に、まだ湿った固体の形態の生成物を、ろ過、沈降、遠心分離、デカンテーション又は蒸発により分別する。
【００５９】
次に、生成物を、液体媒体中で超音波によって又は高速スターラーを用いる機械的手段によって、又はロータリー分級機を備えたエアジェットミル中で、破片を乾燥した後、又は粉砕もしくは風篩の手段で望ましい粒径にし、次の使用に送ることができる。
【００６０】
ケイ素／酸化ケイ素フレークの製造では、変形が可能である。
【００６１】
いくつかの分離剤及び生成物蒸発器を、蒸発区域でベルトの動く方向に、順々に配列することが可能である。この手段により、装置の点からはわずかな追加の費用で、層シーケンスＳ＋Ｐ＋Ｓ＋Ｐ（Ｓは分離剤層であり、Ｐは生成物層である）が得られる。蒸発器の数が倍になりベルト速度が同じなら、生成物の量は２倍得られる。
【００６２】
洗浄後の面平行構造の大気圧での分別は、固形分約５０％まで濃縮した懸濁液を凍結し、それを公知の方法で、約−１０℃、圧力５０Paで凍結乾燥を行うことにより、温和な条件下で行うことができる。乾燥質が生成物として後に残り、それをコーティング又は化学転換によってさらに処理する工程を行うことができる。
【００６３】
連続したベルトを使用する代わりに、WO01/25500に記載の回転体を有する装置中で、分離剤及びＳｉＯの蒸着、溶解ならびに支持体の乾燥の工程を行うことにより、生成物を製造することが可能である。回転体は、円板、円柱又は他の回転対称体１個以上とすることができる。
【００６４】
ＳｉＯyフレークを、酸素含有ガス、たとえば空気などを用いて少なくとも２００℃、特に４００℃より高い温度で、好ましくはばら材料の形態で、流動床中で又は酸化炎に導入することにより、好ましくは５００〜１０００℃の範囲の温度で、酸化させて、ＳｉＯyの面平行構造を形成することができる（WO03/068868）。
【００６５】
本発明では取り上げないが、ＴｉＯ2／ＳｉＯy粒子を４００℃より高い、特に４００〜１１００℃の温度で加熱することにより、ＳｉＯyによるＴｉＯ2の還元
ＴｉＯ2＋ＳｉＯy→ＳｉＯy+b＋ＴｉＯ2-b
及び／又はＳｉＯ2及びＳｉ中でＳｉＯyの不均化が起こる。
ＳｉＯy→（ｙ／ｙ＋ａ）ＳｉＯy+a＋（１−（ｙ／ｙ＋ａ））Ｓｉ
【００６６】
この不均化で、（１−（ｙ／ｙ＋ａ））Ｓｉ、（０．０３≦ｙ≦１．９５、特に０．７０≦ｙ≦０．９９又は１≦ｙ≦１．８、０．０５≦ａ≦１．９７、特に０．０５≦ａ≦１．３０、ｙとａの合計は２以下）を含有するＳｉＯy+aフレークが形成する。ＳｉＯy+aは酸素リッチのケイ素亜酸化物である。
【００６７】
本発明のフレークは均一な形状ではない。それでも、簡潔に説明するために、フレークは「直径」を有するものとして参照する。ＳｉＯyフレークは、面平行度が高く、所定の厚さが平均厚さの±１０％、特に±５％の範囲にある。ＳｉＯyフレークの厚さは２０〜２０００nm、特に２０〜５００nm、特に好ましくは５０〜３５０nmである。本発明ではフレークの直径は好ましくは約１〜６０μmの範囲、より好ましくは約５〜４０μmの範囲にあるのが好ましい。したがって、本発明のフレークのアスペクト比は、好ましくは約２〜３０００の範囲、より好ましくは約１４〜８００の範囲にある。ＴｉＯ2層を高屈折率材料として被着させるなら、ＴｉＯ2層は厚さ２０〜２００nm、特に２０〜１００nm、さらに特に２０〜５０nmである。ＳｉＯyフレークの厚さのバラツキは、市販されているＳｉＯ2と比べて小さいので、より色純度の高いフレークエフェクト顔料が得られる。
【００６８】
WO93/08237に記載されている方法により得られたマイカフレーク又はＳｉＯ2基材の代わりに、本発明のＳｉＯy基材を用いると、優れた鮮明性、透明で濃い色、強い色フロップ、改良された色の濃さ及び色純度を有する干渉顔料を得ることができる。
【００６９】
本発明の別の好適な実施態様では、ＳｉＯyフレークの厚さは２０〜２００nm、特に４０〜１５０nm、最も好ましくは６０〜１２０nmである。ＳｉＯyフレークは、面平行度が高く、所定の厚さが平均厚さの±３０％、特に±１０％の範囲にある。本発明では、フレークの直径は好ましくは約１〜６０μmの範囲、特に２〜５０μm、より好ましくは約５〜４０μmの範囲にあるのが好ましい。したがって、本発明のフレークのアスペクト比は、好ましくは約４〜１２５０の範囲、より好ましくは約４２〜６７０の範囲にある。ＴｉＯ2層を高屈折率材料として被着させるなら、ＴｉＯ2層の厚さは２０〜２００nm、特に５０〜２００nmである。ＴｉＯ2でコーティングされたＳｉＯyフレークの合計厚さは、特に１５０〜４５０nmである。たとえば厚さ９０nm±３０％のＳｉＯyフレーク（ｙ＝１．４〜１．８）から出発して、ＴｉＯ2層の厚さの選択によって、赤（約７３nm）、緑（約１５０nm）、又は青（約１３０nm）の干渉顔料を得ることが可能である。ＳｉＯyフレークの厚さのバラツキが小さいために、色純度の高いエフェクト顔料が得られる。ＳｉＯyフレークを、酸素含有ガス、たとえば空気などを用いて２００℃以上、特に４００℃より高い温度で、好ましくはばら材料の形態で、流動床中で又は酸化炎に導入することにより、好ましくは５００〜１０００℃の範囲の温度で、酸化させて、ＳｉＯyの面平行構造を形成することができる（WO03/068868）。あるいは、ＳｉＯyフレークを酸素を含まない雰囲気中、たとえばアルゴン及び／又はヘリウム又は１３Pa（１０-1Torr）未満の真空下で、少なくとも４００℃、特に４００℃より高い温度で、好ましくはばら材料の形態で、流動床中で、好ましくは９００〜１１００℃の範囲の温度で加熱して、ケイ素／酸化ケイ素フレークを形成することができる。ＳｉＯ2フレークならびにケイ素／酸化ケイ素フレークの両方をエフェクト顔料用の基材としてＳｉＯyフレークの代わりに使用することができる。
【００７０】
金属又は非金属の無機プレートレット（platelet）形状粒子又は顔料は、エフェクト顔料（特に金属エフェクト顔料又は干渉顔料）であり、すなわち、適用媒体に色を付与するほかに、さらなる特性、たとえば色の角度依存性（フロップ）、ラスター（表面光沢ではない）又はテクスチャーを付与する顔料である。金属エフェクト顔料では、指向性顔料粒子で実質的に指向性の反射が起こる。干渉顔料の場合、色付与効果は、高屈折性薄層中での光の干渉現象によるものである。
【００７１】
本発明による（エフェクト）顔料は、全ての通常の目的に使用することができ、たとえばポリマーの練込み着色、コーティング（自動車分野用を含む特殊効果仕上げ塗料を含む）及び印刷インク（オフセット印刷、凹版印刷、ブロンズ及びフレキソ印刷を含む）、さらに、たとえば化粧品、インクジェット印刷、生地の染色、セラミック及びガラスのうわぐすり、ならびに紙及びプラスチックのレーザーマーキングにおける用途に使用することができる。このような用途は、参考資料、たとえば"Industrielle Organische Pigmente"（W. Herbst and K. Hunger, VCH Verlagsgesellschaft mbH, Weinheim/New York, 2nd, completely revised edition，1995）から公知である。
【００７２】
本発明による顔料が干渉顔料（エフェクト顔料）である場合、それはゴニオクロマチック（goniochromatic）であり、鮮明で、高彩度の（光沢のある）色をもたらす。したがって、これらの顔料は、従来の透明な顔料、たとえば有機顔料、たとえばジケトピロロピロール、キナクリドン、ジオキサジン、ペリレン、イソインドリノンなどと組合せるのに非常に適し、透明な顔料がエフェクト顔料と類似した色を有することが可能である。しかし、たとえばEP-A-388 932又はEP-A-402 943と同様に、透明な顔料の色とエフェクト顔料の色とが補色である場合に、特に興味深い組合せの効果が得られる。高分子量有機材料を着色するために、本発明による顔料を使用すると優れた結果を得ることができる。
【００７３】
本発明の顔料又は顔料組成物を使用して着色することができる高分子量有機材料は、天然由来でも合成品でもよい。高分子量有機材料は、分子量が通常、約１０3〜１０8g/mol又はそれより大きい。これらは、たとえば天然樹脂、乾性油、ゴムもしくはカゼイン又はこれら誘導した天然物質、たとえば塩素化ゴム、油変性アルキド樹脂、ビスコース、セルロースエーテルもしくはエステル、たとえばエチルセルロース、酢酸セルロース、プロピオン酸セルロース、酢酪酸セルロース又はニトロセルロースとすることができるが、特に、重合、重縮合又は重付加により得られるような完全合成有機ポリマー（熱硬化性プラスチック及び熱可塑性プラスチック）が挙げられる。重合樹脂のクラスから、特に、ポリオレフィン、たとえばポリエチレン、ポリプロピレン又はポリイソブチレン、及び置換ポリオレフィン、たとえば塩化ビニル、酢酸ビニル、スチレン、アクリロニトリル、アクリル酸エステル、メタクリル酸エステル又はブタジエンの重合生成物、ならびに前記モノマーの共重合物、特にＡＢＳ又はＥＶＡを挙げることができる。
【００７４】
重付加樹脂及び重縮合樹脂の系のうち、たとえばホルムアルデヒドとフェノール類の縮合物、いわゆるフェノプラスト及びホルムアルデヒドと尿素、チオ尿素又はメラミンとの縮合物、いわゆるアミノプラスト及び表面コーティング樹脂として用いるポリエステル、アルキド樹脂などの飽和樹脂又はマレエート樹脂などの不飽和樹脂、さらに直鎖状ポリエステル及びポリアミド、ポリウレタン又はシリコーンを挙げることができる。
【００７５】
前記高分子量化合物は、単独又は混合物で、プラスチック素材又は溶融物の形で含有できる。それらは、それらのモノマーの形態で又は重合した状態で、コーティングもしくは印刷インク用の膜形成剤又はバインダー、たとえば煮アマニ油、ニトロセルロース、アルキド樹脂、メラミン樹脂及び尿素−ホルムアルデヒド樹脂又はアクリル樹脂として溶解した形態で存在してもよい。
【００７６】
使用目的によって、本発明によるエフェクト顔料又はエフェクト顔料組成物をトナーとして、又は調製物の形態で用いるのが有利であることがわかった。高分子量有機材料、特にポリエチレンの着色用エフェクト顔料の使用に悪影響を及ぼさないという条件で、コンディショニング法又は対象とする用途によって、コンディショニング工程の前又は後に、所定量のテクスチャー改良剤をエフェクト顔料に加えるのが有利であるかもしれない。適当な薬剤は、特に、炭素原子数少なくとも１８の脂肪酸、たとえばステアリン酸又はベヘン酸、又はそれらのアミドもしくは金属塩、特にマグネシウム塩、ならびに可塑剤、ロウ、樹脂酸、たとえばアビエチン酸、ロジン石鹸、アルキルフェノール又は脂肪族アルコール、たとえばステアリルアルコール、又は炭素原子数８〜２２の脂肪族１,２−ジヒドロキシ化合物、たとえば１,２−ドデカンジオール、さらに変性松やにマレイン酸樹脂又はフマル酸松やに樹脂である。テクスチャー改良剤は、最終生成物に基づいて好ましくは０．１〜３０重量％、特に２〜１５％重量の量で加えられる。
【００７７】
本発明による（エフェクト）顔料は、着色される高分子量有機材料に着色有効量で加えることができる。高分子量有機材料と、高分子量有機材料に基づいて０．０１〜８０重量％、好ましくは０．１〜３０重量％の本発明の顔料とを含む着色された組成物が有利である。実際には濃度１〜２０重量％、特に約１０重量％用いることが多い。
【００７８】
高濃度、たとえば３０重量％を超える濃度は、通常、比較的低い顔料含量を有する色付き材料を製造するための着色剤として使用することができる濃縮物（マスターバッチ）の形態にある。本発明による顔料は、通常の配合物中で極めて低い粘度を有するため、それでも良好に加工できる。
【００７９】
有機材料の着色において、本発明によるエフェクト顔料は単独で使用できる。しかし、種々の色合い又は色効果を得るために、本発明によるエフェクト顔料に加えて、所望の量の他の色付与成分、たとえば白色、有色、黒色又はエフェクト顔料を高子量有機物質に加えることも可能である。有色顔料を本発明によるエフェクト顔料との混合で用いる場合、合計量は高分子量有機材料に基づいて０．１〜１０重量％であるのが好ましい。本発明によるエフェクト顔料と、別の色、特に補色の有色顔料との好ましい組み合わせによって、特に高い角度依存呈色性（goniochromicity）が得られ、エフェクト顔料を用いて得られる着色と、有色顔料を用いて得られる着色とは、測定角度１０°での色相の差（△H*）が２０〜３４０、特に１５０〜２１０である。
【００８０】
本発明によるエフェクト顔料は透明な有色顔料と組み合わせるのが好ましく、透明な有色顔料は本発明によるエフェクト顔料と同じ媒体中に存在しても隣接する媒体中に存在してもよい。エフェクト顔料及び有色顔料が有利にも隣接する媒体中に存在する構成の例は、多層エフェクトコーティングである。
【００８１】
本発明による顔料を用いる高分子量有機物質の着色は、たとえば、ロールミル又は混合又は粉砕装置を用いて、場合によってはマスターバッチの形態にある当該顔料を基材と混合することにより行う。次に、着色された材料を、そのもの公知方法、たとえばカレンダリング、圧縮成形、押出し、コーティング、注型又は射出成形を用いて望ましい最終形態に至らせる。プラスチック工業で一般的な添加剤、たとえば可塑剤、充填剤又は安定剤を、一般的な量で、顔料の練込みの前又は後で、ポリマーに加えることができる。特に、非剛性の成形品を製造するため又はその脆性を減らすために、可塑剤、たとえばリン酸、フタル酸又はセバシン酸のエステルを、成形の前に高分子量化合物に加えるのが望ましい。
【００８２】
コーティング及び印刷インクの着色において、高分子量有機材料及び本発明によるエフェクト顔料を、場合によっては通常の添加剤、たとえば充填剤、他の顔料、乾燥剤又は可塑剤とともに、同じ有機溶剤又は溶剤混合物中に微細に分散又は溶解する。このとき、個々の成分を別々に溶解又は分散させるか、いくつかの成分を一緒に溶解又は分散させ、その後初めて全ての成分を合わせることができる。
【００８３】
着色される高分子量有機材料への本発明によるエフェクト顔料の分散、及び本発明による顔料組成物の加工は、エフェクト顔料がより小さな部分に砕散しないように、比較的弱い剪断力しか発生しない条件下で行うのが好ましい。
【００８４】
プラスチックは、本発明の顔料を０．１〜５０重量％、特に０．５〜７重量％の量で含む。コーティングの分野では、本発明の顔料を０．１〜１０重量％の量で使用する。バインダー系の着色、たとえば、凹版、オフセット又はスクリーン印刷用の塗料及び印刷インクでは、顔料を印刷インクに０．１〜５０重量％、好ましくは５〜３０重量％、特に８〜１５重量％の量で配合する。
【００８５】
たとえばプラスチック、コーティング又は印刷インク、特にコーティング又は印刷インク、とりわけコーティングで得られる着色は、優れた特性、特に極めて高い彩度、優れた堅牢性、及び高い角度依存呈色性であるという特徴がある。
【００８６】
着色される高分子量材料がコーティングである場合、それは特に特殊コーティング、とりわけ自動車の仕上げ塗料である。
【００８７】
本発明によるエフェクト顔料は、唇又は皮膚のメイクアップ及び髪又は爪の着色にも適している。
【００８８】
したがって、本発明は、化粧品調製物又は配合物の合計重量に基づいて、本発明の顔料、特にエフェクト顔料を０．０００１〜９０重量％、化粧品に適したキャリア材料を１０〜９９．９９９９％含む化粧品調製物又は配合物にも関する。
【００８９】
このような化粧品調製物又は配合物は、たとえば口紅、ほお紅、ファンデーション、マニキュア液及びヘアシャンプーである。
【００９０】
顔料は単独又は混合物の形態で用いることができる。さらに、本発明による顔料とともに他の顔料及び／又は着色剤、たとえば前述したような又は化粧品調製物で知られているような組合せで使用することが可能である。本発明による化粧品調製物及び配合物は、本発明による顔料を調製物の合計重量に基づいて０．００５〜５０重量％の量で含有するのが好ましい。
【００９１】
本発明による化粧品調製物及び配合物に適したキャリア材料は、このような組成物に用いる通常の材料を含む。
【００９２】
本発明による化粧品調製物及び配合物は、たとえばスティック、軟膏、クリーム、エマルション、懸濁液、分散液、粉末又は溶液の形態とすることができる。これらは、たとえば口紅、マスカラ剤、ほお紅、アイシャドウ、ファンデーション、アイライナー、パウダー又はマニキュア液である。
【００９３】
調製物がスティックの形態、たとえば口紅、アイシャドウ、ほお紅又はファンデーションならば、調製物は、そのかなりの部分が脂肪成分からなり、脂肪成分は１種以上のロウ、たとえばオゾケライト、ラノリン、ラノリンアルコール、水添ラノリン、アセチル化ラノリン、ラノリンロウ、ミツロウ、カンデリラロウ、微晶質ロウ、カルナウバロウ、セチルアルコール、ステアリルアルコール、ココアバター、ラノリン脂肪酸、ペトロラタム、石油ゼリー、２５℃で固体であるモノ−、ジ−もしくはトリグリセリド又はこれらの脂肪エステル、シリコーンロウ、たとえばメチルオクタデカン−オキシポリシロキサン及びポリ（ジメチルシロキシ）−ステアロキシシロキサン、ステアリン酸モノエタノールアミン、マツ脂及びその誘導体、たとえばアビエチン酸グリコール及びアビエチン酸グリセロール、２５℃で固体である水添油、糖グリセリドならびにカルシウム、マグネシウム、ジルコニウム及びアルミニウムのオレイン酸塩、ミリスチン酸塩、ラノリン酸塩、ステアリン酸塩及びジヒドロキシステアリン酸塩からなることができる。
【００９４】
脂肪成分はまた、少なくとも１種のロウと、少なくとも１種の油との混合物からなっていてもよく、その場合、たとえば次の油が適当である：パラフィン油、パーセリン油、ペルヒドロスクアレン、スイートアーモンド油、アボカド油、カロフィラム油、ヒマシ油、ゴマ油、ホホバ油、沸点約３１０〜４１０℃の鉱油、シリコーン油、たとえばジメチルポリシロキサン、リノレイルアルコール、リノレニルアルコール、オレイルアルコール、穀粒油、たとえば小麦胚芽油、イソプロピルラノレート、イソプロピルパルミテート、イソプロピルミリステート、ブチルミリステート、セチルミリステート、ヘキサデシルステアレート、ブチルステアレート、デシルオレエート、アセチルグリセリド、アルコール及びポリアルコール（たとえばグリコール及びグリセロール）のオクタノエート及びデカノエート、アルコール及びポリアルコール（たとえばセチルアルコール、イソステアリルアルコール、イソセチルラノレート、イソプロピルアジペート、ヘキシルラウレート及びオクチルドデカノール）のリシノレエート。
【００９５】
スティックの形態のこのような調製物中の脂肪成分は、通常、調製物の合計重量の９９．９１重量％まで占めることができる。
【００９６】
本発明による化粧品調製物及び配合物は、その上さらなる成分、たとえばグリコール、ポリエチレングリコール、ポリプロピレングリコール、モノアルカノールアミド、無着色ポリマー、無機又は有機の充填剤、防腐剤、ＵＶフィルタ又は化粧品で通例である他の添加物及び添加物、たとえば天然又は合成もしくは部分的に合成のジ−もしくはトリグリセリド、鉱油、シリコーン油、ロウ、脂肪アルコール、Ｇｕｅｒｂｅｔアルコールもしくはそのエステル、日焼け止めフィルタを含む親油性の機能的化粧品有効成分、又はこのような物質の混合物を含むことができる。
【００９７】
皮膚化粧品に適した親油性機能的化粧品有効成分、有効成分組成物又は有効成分抽出物は、経皮的又は局所的な適用に関して認可されている成分又は成分の混合物である。例として以下を挙げることができる。
【００９８】
―皮膚表面及び毛髪に対して清浄作用を有する有効成分。これらには、皮膚を清浄するように働くすべての物質、たとえば油、石鹸、合成洗剤及び固形物質がある。
【００９９】
―脱臭及び制汗作用を有する有効成分。これらには、アルミニウム塩又は亜鉛塩に基づく制汗剤、殺菌性又は静菌性脱臭物質、たとえばトリクロサン、ヘキサクロロフェン、アルコール及びカチオン性物質、たとえば第四級アンモニウム塩を含む脱臭剤ならびに吸臭剤、たとえばGrillocin（登録商標）（リシノール酸亜鉛と種々の添加物との組み合わせ）又はクエン酸トリエチル（場合によっては酸化防止剤、たとえばブチルヒドロキシトルエンと組み合わされている）又はイオン交換樹脂がある。
【０１００】
―陽光に対する防護を提供する有効成分（ＵＶフィルタ）。適当な有効成分は、陽光からのＵＶ線を吸収し、それを熱に転換することができるフィルタ物質（日焼け止め）である。所望の作用に依存して、以下の光防護剤が好ましい。約２８０〜３１５nmの範囲の、日焼けを生じさせる高エネルギーＵＶ線を選択的に吸収し、より長い、たとえば３１５〜４００nmの波長範囲（ＵＶ−Ａ範囲）を透過させる光防護剤（ＵＶ−Ｂ吸収剤）ならびにより長い３１５〜４００nmのＵＶ−Ａ範囲の波長の放射線だけを吸収する光防護剤（ＵＶ−Ａ吸収剤）。適当な光防護剤は、たとえば、ｐ−アミノ安息香酸誘導体、サリチル酸誘導体、ベンゾフェノン誘導体、ジベンゾイルメタン誘導体、ジフェニルアクリレート誘導体、ベンゾフラン誘導体、１個以上の有機ケイ素基を含むポリマーＵＶ吸収剤、ケイ皮酸誘導体、ショウノウ誘導体、トリアニリノ−ｓ−トリアジン誘導体、フェニルベンズイミダゾールスルホン酸及びその塩、メンチルアントラニレート、ベンゾトリアゾール誘導体のクラスからの有機ＵＶ吸収剤及び／又は酸化アルミニウムもしくは二酸化ケイ素でコーティングされたＴｉＯ2、酸化亜鉛もしくは雲母から選択される無機マイクロ顔料である。
【０１０１】
―昆虫に対する有効成分（駆除剤）は、昆虫が皮膚に触れ、そこで活性化することを防ぐための薬剤である。昆虫を駆逐し、ゆっくりと揮発する。もっともよく使用される駆除剤はジエチルトルアミド（ＤＥＥＴ）である。他の一般的な駆除剤は、たとえば、「Pflegekosmetik」（W. Raab and U. Kindl, Gustav-Fischer-Verlag Stuttgart/New York, 1991）の１６１頁に見られる。
【０１０２】
―化学的及び機械的な影響に対する防護のための有効成分。これらは、皮膚と外部の有害物質との間にバリヤを形成するすべての物質、たとえば、水溶液に対する防護のためのパラフィン油、シリコーン油、植物油、ＰＣＬ製品及びラノリン、有機溶媒の影響に対する防護のための膜形成剤、たとえばアルギン酸ナトリウム、アルギン酸トリエタノールアミン、ポリアクリル酸エステル、ポリビニルアルコールもしくはセルロースエーテル又は皮膚に対する激しい機械的応力に対する防護のための「潤滑剤」としての、鉱油、植物油もしくはシリコーン油に基づく物質を含む。
【０１０３】
―保湿物質。たとえば以下の物質が水分調整剤（保湿剤）として使用される。乳酸ナトリウム、尿素、アルコール、ソルビトール、グリセロール、プロピレングリコール、コラーゲン、エラスチン及びヒアルロン酸。
【０１０４】
―角質新生効果を有する有効成分：過酸化ベンゾイル、レチノイン酸、コロイド硫黄及びレゾルシノール。
【０１０５】
―抗微生物剤、たとえばトリクロサン又は第四級アンモニウム化合物。
【０１０６】
―経皮的に適用することができる油性又は油溶性ビタミン又はビタミン誘導体、たとえばビタミンＡ（遊離酸又はその誘導体の形態のレチノール）、パンテノール、パントテン酸、葉酸及びそれらの組み合わせ、ビタミンＥ（トコフェロール）、ビタミンＦ、必須脂肪酸又はナイアシンアミド（ニコチン酸アミド）。
【０１０７】
―ビタミンベースの胎盤抽出物、特にビタミンＡ、Ｃ、Ｅ、Ｂ1、Ｂ2、Ｂ6、Ｂ12、葉酸及びビオチンを含む有効成分組成物、アミノ酸及び酵素ならびに微量元素マグネシウム、ケイ素、リン、カルシウム、マンガン、鉄又は銅の化合物。
【０１０８】
―ビフィズス族の細菌の不活性化及び壊変培養物から得られる皮膚修復複合体。
【０１０９】
―植物及び植物抽出物、たとえばアルニカ、アロエ、サルオガセ、ツタ、イラクサ、チョウセンニンジン、ヘナ、カミツレ、マリゴールド、ローズマリー、セージ、トクサ又はタイム。
【０１１０】
―動物抽出物、たとえばロイヤルゼリー、プロポリス、タンパク質又は胸腺抽出物。
【０１１１】
―経皮的に適用することができる化粧油：Miglyol  812タイプのニュートラルオイル、アプリコット核油、アボカド油、ババス油、綿実油、ルリヂサ油、アザミ油、落花生油、ガンマ−オリザノール、ローズヒップシード油、大麻油、ヘーゼルナッツ油、クロフサスグリ種子油、ホホバ油、サクランボ種子油、サーモン油、アマニ油、コーンシード油、マカダミアナッツ油、アーモンド油、月見草油、ミンク油、オリーブ油、ピーカンナッツ油、桃仁油、ピスタチオナッツ油、菜種油、ライスシード油、ヒマシ油、ベニバナ油、ゴマ油、大豆油、ヒマワリ油、ティーツリー油、グレープシード油又は小麦胚芽油。
【０１１２】
スティック形状の調製物は無水であるのが好ましいが、特定の場合には所定量の水を含んでもよい。しかし、一般に化粧品調製物の合計重量に基づいて４０重量％を超えない。
【０１１３】
本発明による化粧品調製物及び配合物が半固形製品の形態、すなわち軟膏又はクリームの形態であるなら、それらは同様に無水又は水性とすることができる。このような調製物及び配合物は、たとえばマスカラ、アイライナー、ファンデーション、ほお紅、アイシャドウ、又は目の下のくまを手入れするための組成物である。
【０１１４】
一方、このような軟膏又はクリームが水性であるなら、それらは特に、顔料のほかに、脂肪相１〜９８．８重量％、水性相１〜９８．８重量％及び乳化剤０．２〜３０重量％を含む油中水型又は水中油型のエマルションである。
【０１１５】
このような軟膏及びクリームは、さらに従来の添加剤、たとえば香料、酸化防止剤、防腐剤、ゲル形成剤、ＵＶフィルタ、着色剤、顔料、真珠光沢剤、無着色ポリマー及び無機又は有機充填剤も含むことができる。
【０１１６】
調製物が粉末の形態であるなら、それらは実質的にミネラル又は無機又は有機充填剤、たとえばタルク、カオリン、スターチ、ポリエチレン粉末又はポリアミド粉末、及び補助剤、たとえばバインダー、着色剤などからなる。
【０１１７】
このような調製物は、たとえば芳香剤、酸化防止剤、防腐剤などの通常化粧品に使用される種々の補助剤を同様に含む。
【０１１８】
本発明による化粧品調製物及び配合物がマニキュア液なら、それらは本質的に、溶剤系の溶液の形態のニトロセルロース及び天然又は合成ポリマーからなり、その溶液が他の補助剤、たとえば真珠光沢剤を含むことが可能である。
【０１１９】
その実施態様では、着色されたポリマーを約０．１〜５重量％の量で含む。
【０１２０】
本発明による化粧品調製物及び配合物は、毛髪の着色に使用することもでき、その場合それらは化粧品工業で慣例的に用いるベース物質及び本発明による顔料で構成されるシャンプー、クリーム又はゲルの形で用いる。
【０１２１】
本発明による化粧品調製物及び配合物は、たとえば各成分を、場合によっては混合物を溶融するように加熱しながら、一緒に混合又は攪拌することによる、従来の方法で調製する。
【０１２２】
以下、実施例により本発明を具体的に説明するが、これらは本発明の範囲を限定するものではない。特記しない限り、％及び部はそれぞれ重量％及び重量部である。
【０１２３】
実施例
実施例１
基本的な点でUS-B-6,270,840に記載されている系と同様に構成されている真空システムで、分離剤として、約９００℃で塩化ナトリウム（ＮａＣｌ）、ＳｉとＳｉＯ2の反応生成物として、１３５０〜１５５０℃で一酸化ケイ素（ＳｉＯ）を蒸発器から順次蒸発させた。ＮａＣｌの層厚さは通常３０〜５０nm、ＳｉＯyの層厚さは、最終生成物の使用目的に依存するが、１００〜２０００nm、この場合は２００nmである。蒸発は約０．０２Paで行い、１分当りＮａＣｌ約１１g及びＳｉＯ７２gになる。続いて、分離剤の溶解により層を剥離するために、蒸着を行った支持体に約３０００Paで脱イオン水をスプレーし、スクレーパ及び超音波を用いる機械的援助で処理した。ＮａＣｌは溶解し、不溶性であるＳｉＯy層はフレークに粉砕した。懸濁液を溶解チャンバーから連続的に取り出し、大気圧で、ろ過によって濃縮し、脱イオン水で数回すすいでＮａ+及びＣｌ-イオンを除去した。５００〜６００℃に加熱した空気が通るオーブン中で面平行ＳｉＯy構造をばら材料の形態で、５００〜６００℃で２時間乾燥及び加熱する工程を行った。冷却後、微粉砕し、風篩による分級を行った。
【０１２４】
実施例２
２層系
１）ＴｉＯ2層：
実施例１で得られたＳｉＯyフレーク１００gを完全脱イオン水１．５Lに懸濁させ、７５℃に加熱した。この懸濁液にＴｉＣｌ4の水溶液（ＴｉＣｌ4４００g/L）１６０mLを９０分で計量供給した。ｐＨを３２％水酸化ナトリウム溶液によってｐＨ＝２．２に一定に保った。この溶液を加えた後、混合物を７５℃でさらに約３０分攪拌した。
【０１２５】
２）ＳｉＯ2層：
懸濁液のｐＨを水酸化ナトリウム溶液によって７．５に上げ、７５℃でナトリウム水ガラス溶液７２０mlを３．５時間で計量供給した（ＳｉＯ2１２５g/L）。添加の間、１０％塩酸によってｐＨを一定に保った。この溶液を加えた後、混合物を７５℃でさらに約３０分攪拌した。
【０１２６】
このように得られた顔料は濃い青干渉色の特性を示す。
【０１２７】
実施例３
Ｆｅ2Ｏ3層を含む３層系
１）ＴｉＯ2層：
実施例１に記載されているようにＴｉＯ2層を得た。
【０１２８】
２）ＳｉＯ2層：
実施例１に記載されているようにＳｉＯ2層を得た。
【０１２９】
３）Ｆｅ2Ｏ3層：
ＴｉＯ2及びＳｉＯ2を順次コーティングした酸化ケイ素フレークの懸濁液のｐＨを１０％塩酸によって３．０に制御した。次に７５℃でＦｅＣｌ3−Losung水溶液（Ｆｅ３５g/L）１７５０mlを５時間で加えた。同時に３２％ＮａＯＨを添加することによりｐＨを一定に保った。この溶液を加えた後、混合物を７５℃でさらに約４５分攪拌した。懸濁液を室温に冷却した後、生成物をろ過し、水で洗浄して無塩とし、１１０℃で乾燥した。次に顔料を８５０℃で３０分焼成した。
【０１３０】
実施例４
黒のバックグラウンドに緑色を有する厚さ２９５nmのＳｉＯy（ｙ約１．７〜１．８）フレーク（平均直径約５０μm）２５０mgを脱イオン水３５ml中で混合し、次に６０℃に加熱した。ｐＨを１Ｎ塩酸で１．４に調節した。水酸化ナトリウムの連続添加によりｐＨを１．４に維持しながら、この溶液に、ＴｉＯＣｌ2（チタン１．５％を含む溶液となるように１ＮＨＣｌで希釈）１０mlを５時間で加えた。液体を室温に冷却し、２０ミクロンふるいでろ過した。得られた粉末を空気中６０℃で１時間乾燥した。黒のバックグラウンド上で見ると明るい青色を有する、白色に見えるフレークを得た。色は観察角度に依存し、視角が大きくなると紫、そして黄色に変化する。
【国際調査報告】
2006505636.tif 000003
2006505636.tif 000004
2006505636.tif 000005